(57)【要約】      （修正有）【課題】氷上摩擦力を悪化させることなく、ゴム強度、剛性及び耐摩耗性を従来レベル以上に高くするようにしたタイヤ用ゴム組成物を提供する。【解決手段】ガラス転移温度が−６０℃以下のジエン系ゴムを６０〜１００重量％含むゴム成分１００重量部に対し、窒素吸着比表面積が８０〜１４０ｍ2／ｇであるカーボンブラックを５〜５０重量部、下記式（１）で表されるベンズイミダゾール化合物を０．１〜１０重量部配合したことを特徴とする。2011089034.tif 000007【選択図】なし【特許請求の範囲】
【請求項１】
ガラス転移温度が−６０℃以下のジエン系ゴムを６０〜１００重量％含むゴム成分１００重量部に対し、窒素吸着比表面積が８０〜１４０ｍ2／ｇであるカーボンブラックを５〜５０重量部、下記式（１）で表されるベンズイミダゾール化合物を０．１〜１０重量部配合したタイヤ用ゴム組成物。
【化１】
2011089034.tif 000006
（式中、Ｒ1はＣＯＯＨ，ＣＯＯＲ2，（ＣＨ2）nＣＯＯＨ，（ＣＨ2）nＣＯＯＲ2から選ばれる少なくとも１種を表す。なお、Ｒ2は炭素数１〜４のアルキル基、ｎは１〜５の整数である。）
【請求項２】
前記ゴム成分１００重量部に対し、熱膨張性マイクロカプセルを１〜１５重量部配合した請求項１に記載のタイヤ用ゴム組成物。
【請求項３】
前記ゴム成分１００重量部に対し、シリカを５〜５０重量部配合した請求項１又は２に記載のタイヤ用ゴム組成物。
【請求項４】
請求項１，２又は３に記載のタイヤ用ゴム組成物をトレッド部に使用した冬用空気入りタイヤ。
【発明の詳細な説明】
【技術分野】
【０００１】
本発明は、タイヤ用ゴム組成物に関し、更に詳しくは、氷上摩擦力を悪化させることなく、ゴム強度、剛性及び耐摩耗性を従来レベル以上に高くするようにしたタイヤ用ゴム組成物に関する。
【背景技術】
【０００２】
冬用空気入りタイヤ（スタッドレスタイヤ）は、トレッドゴムの硬度を低温でも柔軟に維持することにより氷面に対する凝着性を高め、氷上摩擦力を高くするようにしている。このためトレッド用ゴム組成物を、天然ゴム及びブタジエンゴム等のガラス転移温度（Ｔｇ）が低いジエン系ゴムで構成するようにしている（例えば特許文献１参照）。
【０００３】
しかし、近年スタッドレスタイヤには、上述した氷雪路での走行性能と共に、氷雪に覆われていない湿潤路（ウェット路面）や乾燥路（ドライ路面）における走行性能及び耐摩耗性を高くすることが求められている。ドライ路面での操縦安定性を高くするにはタイヤ用ゴム組成物の剛性を高くすることが必要である。また、ウェット路面での操縦安定性を高くするにはゴム強度を高くすることが必要である。このためゴム組成物にガラス転移温度（Ｔｇ）が高いゴム成分を配合したり、カーボンブラックを増量したりすることが行われている。しかし、Ｔｇが高いゴム成分を配合したりカーボンブラックを増量したりすると、低温でのゴム硬度が大きくなるため氷上摩擦力が悪化するという問題があった。したがって、スタッドレスタイヤ用ゴム組成物において、氷上摩擦力と、ゴム強度、剛性及び耐摩耗性とは相反する特性であり、両者を共に向上することは困難であった。
【０００４】
一方、特許文献２は、タイヤ用未加硫ゴム組成物の老化防止剤として２−メルカプトベンズイミダゾール系化合物を配合することを提案している。しかし、このゴム組成物では、ゴム強度及び剛性を従来レベル以上に高くすることができなかった。
【先行技術文献】
【特許文献】
【０００５】
【特許文献１】特許第３９９５５６５号公報
【特許文献２】特開２００４−２６９２４号公報
【発明の概要】
【発明が解決しようとする課題】
【０００６】
本発明の目的は、氷上摩擦力を悪化させることなく、ゴム強度、剛性及び耐摩耗性を従来レベル以上に高くするようにしたタイヤ用ゴム組成物を提供することにある。
【課題を解決するための手段】
【０００７】
上記目的を達成する本発明のタイヤ用ゴム組成物は、ガラス転移温度が−６０℃以下のジエン系ゴムを６０〜１００重量％含むゴム成分１００重量部に対し、窒素吸着比表面積が８０〜１４０ｍ2／ｇであるカーボンブラックを５〜５０重量部、下記式（１）で表されるベンズイミダゾール化合物を０．１〜１０重量部配合したことを特徴とする。
【０００８】
【化１】
2011089034.tif 000002
（式中、Ｒ1はＣＯＯＨ，ＣＯＯＲ2，（ＣＨ2）nＣＯＯＨ，（ＣＨ2）nＣＯＯＲ2から選ばれる少なくとも１種を表す。なお、Ｒ2は炭素数１〜４のアルキル基、ｎは１〜５の整数である。）
【０００９】
タイヤ用ゴム組成物は、熱膨張性マイクロカプセルを前記ゴム成分１００重量部に対し１〜１５重量部配合することができる。また、シリカを前記ゴム成分１００重量部に対し５〜５０重量部配合することが好ましい。
【００１０】
本発明のタイヤ用ゴム組成物は、冬用空気入りタイヤのトレッド部に好適に使用することができる。
【発明の効果】
【００１１】
本発明のタイヤ用ゴム組成物は、ガラス転移温度が−６０℃以下のジエン系ゴムを６０〜１００重量％含むゴム成分１００重量部に対し、窒素吸着比表面積が８０〜１４０ｍ2／ｇであるカーボンブラックを５〜５０重量部、ベンゼン環にカルボキシル基（ＣＯＯＨ）、アルキルエステル基（ＣＯＯＲ2）、カルボン酸基（（ＣＨ2）nＣＯＯＨ）、エステル化カルボン酸基（（ＣＨ2）nＣＯＯＲ2）から選ばれる少なくとも１種の置換基を有する２−メルカプトベンズイミダゾールを０．１〜１０重量部配合したことにより、意外にもタイヤ用ゴム組成物の氷上摩擦力を悪化させることなく、ゴム強度、剛性及び耐摩耗性を従来レベル以上に高くすることができる。
【発明を実施するための形態】
【００１２】
本発明のタイヤ用ゴム組成物において、ゴム成分はジエン系ゴムにより構成され、ガラス転移温度（以下、「Ｔｇ」と言うことがある。）が−６０℃以下のジエン系ゴムを６０〜１００重量％を含むものとする。Ｔｇが−６０℃以下のジエン系ゴムを含有することにより、ゴム組成物の氷上摩擦力を高くすることができる。このジエン系ゴムのＴｇは−６０℃以下であり、好ましくは−６２℃〜−１１０℃である。なお、ジエン系ゴムのＴｇは、示差走査熱量測定（ＤＳＣ）により１０℃／分の昇温速度条件によりサーモグラムを測定し、転移域の中点の温度とする。また、ジエン系ゴムが油展オイルを含む場合には、その油展オイルを除いた状態でＴｇを測定するものとする。
【００１３】
Ｔｇが−６０℃以下のジエン系ゴムとしては、例えば天然ゴム、イソプレンゴム、ブタジエンゴム、Ｔｇが−６０℃以下のスチレン−ブタジエンゴム等を例示することができる。なかでも天然ゴム、ブタジエンゴムが好ましい。これらのジエン系ゴムは、単独又は任意のブレンドとして使用することができる。
【００１４】
Ｔｇが−６０℃以下のジエン系ゴムの含有量は、ゴム成分中６０〜１００重量％、好ましくは７０〜９５重量％である。Ｔｇ−６０℃以下のジエン系ゴムの含有量が６０重量％未満であると、ゴム組成物の氷上摩擦力を高くすることができない。
【００１５】
タイヤ用ゴム組成物は、Ｔｇ−６０℃以下のジエン系ゴム以外の他のジエン系ゴムを含むことができる。他のジエン系ゴムとしては、例えばブチルゴム、アクリトニトリルゴム、Ｔｇが−６０℃より高いスチレン−ブタジエンゴム等を例示することができる。
【００１６】
本発明では、下記式（１）で表されるベンズイミダゾール化合物を配合することにより、タイヤ用ゴム組成物の氷上摩擦力を悪化させることなく、ゴム強度、剛性及び耐摩耗性を従来レベル以上に高くする作用を行う。
【００１７】
【化２】
2011089034.tif 000003
（式中、Ｒ1はＣＯＯＨ，ＣＯＯＲ2，（ＣＨ2）nＣＯＯＨ，（ＣＨ2）nＣＯＯＲ2から選ばれる少なくとも１種を表す。なお、Ｒ2は炭素数１〜４のアルキル基、ｎは１〜５の整数である。）
【００１８】
上記式（１）において、２−メルカプトベンズイミダゾールのベンゼン環の置換基Ｒ1は、カルボキシル基（ＣＯＯＨ）、アルキルエステル基（ＣＯＯＲ2）、カルボン酸基（（ＣＨ2）nＣＯＯＨ）、エステル化カルボン酸基（（ＣＨ2）nＣＯＯＲ2）から選ばれる少なくとも１種である。上記式（１）における置換基Ｒ1の数は１つであるが、置換基Ｒ1の数は複数でもよい。また、置換基Ｒ1が複数あるときは、置換基Ｒ1はそれぞれ独立して同一でもよいし、或いは互いに異なってもよい。
【００１９】
置換基Ｒ1がアルキルエステル基（ＣＯＯＲ2）及びエステル化カルボン酸基（（ＣＨ2）nＣＯＯＲ2）であるときＲ2は炭素数１〜４、好ましくは１〜３のアルキル基である。また、置換基Ｒ1がカルボン酸基（（ＣＨ2）nＣＯＯＨ）、エステル化カルボン酸基（（ＣＨ2）nＣＯＯＲ2）であるときｎは１〜５、好ましくは１〜３の整数である。アルキル基Ｒ2の炭素数が４を超えたり、或いは整数ｎが５より大きくなったりすると、所望の効果が得られなくなる。
【００２０】
このようなベンズイミダゾール化合物としては、例えば２−メルカプト−５−カルボキシベンズイミダゾール、２−メルカプトベンズイミダゾール−５−メチルエステル、２−メルカプトベンズイミダゾール−５−エチルエステル、２−メルカプトベンズイミダゾール−５−酢酸、２−メルカプトベンズイミダゾール−５−プロピオン酸、２−メルカプトベンズイミダゾール−５−酢酸メチルエステル、２−メルカプトベンズイミダゾール−５−酢酸エチルエステル、２−メルカプトベンズイミダゾール−５−プロピオンメチルエステル、２−メルカプトベンズイミダゾール−５−プロピオンエチルエステル等を例示することができる。なかでも２−メルカプト−５−カルボキシベンズイミダゾール、２−メルカプトベンズイミダゾール−５−メチルエステル、２−メルカプトベンズイミダゾール−５−エチルエステルが好ましい。このようなベンズイミダゾール化合物は、通常知られた合成方法により製造することができる。
【００２１】
従来、タイヤ用ゴム組成物に、２−メルカプトベンズイミダゾール系化合物を老化防止剤として配合することが知られている。しかし、２−メルカプトベンズイミダゾール系化合物を配合したタイヤ用ゴム組成物は、ゴム組成物のゴム強度及び／又は剛性が不足する。これに対し、ベンゼン環にカルボキシル基（ＣＯＯＨ）、アルキルエステル基（ＣＯＯＲ2）、カルボン酸基（（ＣＨ2）nＣＯＯＨ）、エステル化カルボン酸基（（ＣＨ2）nＣＯＯＲ2）から選ばれる少なくとも１種の置換基を有する２−メルカプトベンズイミダゾール（以下、「カルボキシル基等を有する２−メルカプトベンズイミダゾール」という。）を配合することにより、ゴム組成物のゴム強度、剛性、耐摩耗性を高くすることができる。また、ゴム組成物の氷上摩擦力を悪化させることがない。
【００２２】
カルボキシル基等を有する２−メルカプトベンズイミダゾールの配合量は、ゴム成分１００重量部に対し０．１〜１０重量部、好ましくは０．５〜６重量部である。配合量が０．１重量部未満であると、タイヤ用ゴム組成物のゴム強度、剛性及び耐摩耗性を高くする効果が得られない。また、配合量が１０重量部を超えると、ゴム組成物の耐摩耗性、氷上摩擦力が低下する。
【００２３】
本発明のタイヤ用ゴム組成物は、カーボンブラックを配合することにより、ゴム強度、剛性及び耐摩耗性を高くする。本発明で使用するカーボンブラックは、窒素吸着比表面積（Ｎ2ＳＡ）が８０〜１４０ｍ2/ｇ、好ましくは１１０〜１３０ｍ2/ｇである。Ｎ2ＳＡが８０ｍ2/ｇ未満であると、ゴム組成物の強度、剛性及び耐摩耗性が不足する。また、Ｎ2ＳＡが１４０ｍ2/ｇを超えるとゴム組成物の氷上摩擦力が悪化すると共に、加工性が悪化する。カーボンブラックのＮ2ＳＡは、ＪＩＳ  Ｋ６２１７−２に準拠して、測定するものとする。
【００２４】
このようなカーボンブラックの配合量は、ゴム成分１００重量部に対し５〜５０重量部、好ましくは１０〜４０重量部にする。カーボンブラックの配合量が５重量部未満であると、ゴム組成物の強度、剛性及び耐摩耗性が不足する。また、配合量が５０重量部を超えると、ゴム組成物の氷上摩擦力が悪化する。
【００２５】
本発明のゴム組成物は、熱膨張性マイクロカプセルを配合することができる。熱膨張性マイクロカプセルは、ポリアクリロニトリル等の熱可塑性樹脂で形成された殻材中に、熱膨張性物質を内包した構成からなる。このため、熱膨張性マイクロカプセルを配合したゴム組成物でトレッド部を形成した未加硫タイヤを成形し、この未加硫タイヤを加硫すると、ゴム組成物中のマイクロカプセルが加熱され殻材に内包された熱膨張性物質が膨張して殻材の粒径を大きくし、トレッドゴム中に多数の樹脂被覆気泡を形成する。これらの気泡により、氷の表面に発生する水膜を効率的に吸収除去すると共に、ミクロなエッジ効果が得られるため、氷上摩擦力が増大する。このような熱膨張性マイクロカプセルとしては、例えばスェーデン国エクスパンセル社製の商品名「ＥＸＰＡＮＣＥＬ  ０９１ＤＵ−８０」又は「ＥＸＰＡＮＣＥＬ  ０９２ＤＵ−１２０」等、或いは松本油脂製薬社製の商品名「マイクロスフェアー  Ｆ−８５」又は「マイクロスフェアー  Ｆ−１００」等を使用することができる。
【００２６】
本発明において、マイクロカプセルの配合量は、ゴム成分１００重量部に対し、好ましくは１〜１５重量部であり、より好ましくは２〜７重量部にするとよい。マイクロカプセルの配合量が、１重量部未満であると、トレッドゴム中に形成される樹脂被覆気泡の容積が不足し氷上摩擦力を十分に得ることができない。逆に、配合量が１５重量部を超えると、ゴム組成物の耐摩耗性が悪化する。
【００２７】
本発明のゴム組成物において、シリカをカーボンブラックと共に配合することが好ましい。シリカを配合することによりゴム組成物の０℃近くのｔａｎδを大きくしウェットグリップ性能を高くする作用を行う。また、ゴム組成物の発熱性を小さくしタイヤにしたときの転がり抵抗を低減する。本発明で使用するシリカは、窒素吸着比表面積（Ｎ2ＳＡ）が好ましくは８０〜２２０ｍ2/ｇ、より好ましくは１００〜２００ｍ2/ｇである。Ｎ2ＳＡが８０ｍ2/ｇ未満であると、タイヤ用ゴム組成物の強度、剛性及び耐摩耗性が不足する。また、Ｎ2ＳＡが２２０ｍ2/ｇを超えるとゴム組成物の加工性が悪化する。シリカのＮ2ＳＡは、ＪＩＳ  Ｚ８８３０に準拠して、測定するものとする。
【００２８】
シリカの配合量はゴム成分１００重量部に対し好ましくは５〜５０重量部、より好ましくは１０〜４０重量部にする。シリカの配合量が５重量部未満では、０℃付近のｔａｎδを大きくすることができない。また、発熱性を小さくする効果が得られない。シリカの配合量が５０重量部を超えると、ゴム組成物の耐摩耗性が不足する。
【００２９】
本発明では、カーボンブラック及びシリカの合計をゴム成分１００重量部に対して、好ましくは５０〜１２０重量部、より好ましくは５５〜８５重量部にする。カーボンブラック及びシリカの合計が５０重量部未満では、ゴム組成物の強度、剛性及び耐摩耗性が不足する。また、カーボンブラックとシリカの合計が１２０重量部を超えると、ゴム組成物の氷上摩擦力が悪化する。
【００３０】
本発明において、シリカを配合するときは、同時にシランカップリング剤を配合することが好ましく、ジエン系ゴムに対するシリカの分散性を改良することができる。シランカップリング剤の配合量は、シリカの配合量に対し、好ましくは３〜１５重量％、より好ましくは５〜１０重量％にするとよい。シランカップリング剤の配合量が３重量％未満であると、シリカの分散性を十分に改良することができない。また、シランカップリング剤の配合量が１５重量％を超えると、シランカップリング剤同士が凝集・縮合してしまい、所望の効果を得ることができなくなる。
【００３１】
シランカップリング剤の種類としては、特に制限されるものではないが、硫黄含有シランカップリング剤が好ましい。硫黄含有シランカップリング剤としては、例えばビス−（３−トリエトキシシリルプロピル）テトラサルファイド、ビス（３−トリエトキシシリルプロピル）ジサルファイド、３−トリメトキシシリルプロピルベンゾチアゾールテトラサルファイド、γ−メルカプトプロピルトリエトキシシラン、３−オクタノイルチオプロピルトリエトキシシラン等を例示することができる。
【００３２】
本発明では、カーボンブラック、シリカ以外の他の補強性充填剤を配合することができる。他の補強性充填剤としては、例えばクレイ、炭酸カルシウム、マイカ、タルク等を例示することができる。これらの補強性充填剤は、単独種で配合することができる。或いは、複数種を組み合わせて配合してもよい。
【００３３】
タイヤ用ゴム組成物には、加硫又は架橋剤、各種オイル、老化防止剤、可塑剤などのタイヤ用ゴム組成物に一般的に使用される各種添加剤を配合することができ、かかる添加剤は一般的な方法で混練してタイヤ用ゴム組成物とし、加硫又は架橋するのに使用することができる。これらの添加剤の配合量は本発明の目的に反しない限り、従来の一般的な配合量とすることができる。本発明のタイヤ用ゴム組成物は、通常のゴム用混練機械、例えば、バンバリーミキサー、ニーダー、ロール等を使用して、上記各成分を混合することによって製造することができる。
【００３４】
本発明のタイヤ用ゴム組成物は、氷上摩擦力を悪化させずに、ゴム強度、剛性及び耐摩耗性を従来レベル以上に高くすることができる。このタイヤ用ゴム組成物は、冬用空気入りタイヤのトレッド部に好適に使用することができる。このタイヤ用ゴム組成物でトレッド部を構成した冬用空気入りタイヤは、氷雪路面における走行性能が優れると共に、ドライ路面及びウェット路面における操縦安定性、耐摩耗性が優れる。
【００３５】
以下、実施例によって本発明を更に説明するが、本発明の範囲はこれらの実施例に限定されるものではない。
【実施例】
【００３６】
表１，２に示す配合からなる１４種類のタイヤ用ゴム組成物（実施例１〜６、比較例１〜８）を調製するに当たり、それぞれ硫黄、加硫促進剤及び熱膨張性マイクロカプセルを除く成分を秤量し、１.７Ｌ密閉式バンバリーミキサーで５分間混練した後マスターバッチを放出し室温冷却した。このマスターバッチを１.７Ｌ密閉式バンバリーミキサーに供し、硫黄、加硫促進剤及び熱膨張性マイクロカプセルを加えて混合してタイヤ用ゴム組成物を得た。
【００３７】
得られた１４種類のタイヤ用ゴム組成物（実施例１〜６、比較例１〜８）を、それぞれ所定形状の金型中で、１５０℃、３０分間加硫して試験片を作製し、下記に示す方法により引張り破断強度、動的弾性特性及び耐摩耗性の評価を行った。
【００３８】
氷上摩擦力
得られた試験片を偏平円柱状の台ゴムにはりつけ、インサイドドラム型氷上摩擦試験機を用いて氷上摩擦係数を測定した。測定条件は、温度を−１．５℃、荷重を０．５４ＭＰａ、ドラム回転速度を２５ｋｍ／ｈにした。得られた結果は、表１では比較例１を１００、表２では比較例５を１００とする指数として、表１，２の「氷上摩擦力」の欄に示した。この指数が大きいほど氷上摩擦力が大きく優れることを意味する。
【００３９】
引張り破断強度
得られた試験片から、ＪＩＳ  Ｋ６２５１に準拠してＪＩＳ３号ダンベル型試験片（厚さ２ｍｍ）を打ち抜き、５００ｍｍ／分の引張り速度で引張り破断強度を測定した。得られた結果は、表１では比較例１を１００、表２では比較例５を１００とする指数として表１，２に示した。この指数が大きいほど引張り破断強度が大きく、ゴム強度が優れることを意味する。
【００４０】
動的弾性特性（６０℃のＥ′）
得られた試験片をＪＩＳ  Ｋ６３９４に準拠して、岩本製作所社製粘弾性スペクトロメーターを用いて、伸張変形歪み率１０％±２％、振動数２０Ｈｚの条件で、温度６０℃における動的弾性率（Ｅ′）を測定した。得られた結果は、表１では比較例１を１００、表２では比較例５を１００とする指数として表１，２の「Ｅ′（６０℃）」の欄に示した。このＥ′（６０℃）の指数が大きいほど高温時の弾性率が高く剛性が優れることを意味する。
【００４１】
耐摩耗性
得られた試験片をＪＩＳ  Ｋ６２６４に準拠して、ランボーン摩耗試験機（岩本製作所社製）を使用して、室温、荷重４９Ｎ、スリップ率２５％、時間４分の条件で摩耗試験を行い摩耗量を測定した。得られた結果は、比較例で１の値の逆数を１００、表２では比較例５の値の逆数を１００とする指数として表１，２に示した。この指数が大きいほど耐摩耗性が優れることを意味する。
【００４２】
【表１】
2011089034.tif 000004
【００４３】
【表２】
2011089034.tif 000005
【００４４】
なお、表１，２において使用した原材料の種類を下記に示す。
ＮＲ：天然ゴム、ＲＳＳ＃３、ガラス転移温度＝−６５℃
ＢＲ：ブタジエンゴム、日本ゼオン社製ＮＩＰＯＬ  ＢＲ１２２０、ガラス転移温度＝−１０５℃
ＳＢＲ：スチレン−ブタジエンゴム、日本ゼオン社製Ｎｉｐｏｌ  １５０２、ガラス転移温度＝−５４℃
カーボンブラック１：東海カーボン社製シースト６、Ｎ2ＳＡ＝１１９ｍ2／ｇ
カーボンブラック２：キャボットジャパン社製ショウブラックＮ３３０、Ｎ2ＳＡ＝７５ｍ2／ｇ
カーボンブラック３：三菱化学社製ダイヤブラックＡ、Ｎ2ＳＡ＝１４２ｍ2／ｇ
シリカ：東ソー・シリカ社製Ｎｉｐｓｉｌ  ＡＱ、Ｎ2ＳＡ＝２０３ｍ2／ｇ
シランカップリング剤：エボニックデグッサ社製Ｓｉ６９
酸化亜鉛：正同化学工業社製酸化亜鉛３種
ステアリン酸：日油社製ビーズステアリン酸
老化防止剤：フレキシス社製ＳＡＮＴＯＦＬＥＸ  ６ＰＰＤ
化合物Ａ：２−メルカプト−５−カルボキシベンズイミダゾール、下記の合成方法により製造したもの
化合物Ｂ：２−メルカプトベンズイミダゾール、住友化学社製アンチゲンＭＢ
アロマオイル：昭和シェル石油社製エキストラクト４号Ｓ
硫黄：鶴見化学工業社製金華印油入微粉硫黄
加硫促進剤：大内新興化学工業社製ノクセラーＣＢＳ
マイクロカプセル：熱膨張性マイクロカプセル、松本油脂製薬社製マイクロスフェアーＦ１００
【００４５】
２−メルカプト−５−カルボキシベンズイミダゾールの合成
Ｎ，Ｎ−ジメチルホルムアミド（和光純薬工業社製）を１５０ｇを入れた５００ｍｌの丸フラスコに３，４−ジアミノ安息香酸（東京化成工業社製）を７６．１ｇ、エチルキサントゲン酸カリウム（東京化成工業社製）を８０．２ｇ、触媒としてＮ，Ｎ−ジメチルアセトアミド（東京化成工業社製）を８７．１ｇ加え、温度１６０℃に加温して、１時間還流しながら反応させた。その後、この反応溶液を室温まで冷却し１時間静置した。得られた沈殿物をろ過し、エタノールで繰り返し洗浄し、温度８０℃で２４時間、真空乾燥したところ、９７ｇの２−メルカプト−５−カルボキシベンズイミダゾールを得た。